(57)【特許請求の範囲】
【請求項１】
耐摩耗性が非常に良好であり、同時に非常に良好な高温腐食耐性、良好な耐クリープ性、及び良好な加工性を有するニッケル・クロム・チタン・アルミニウムの硬化性鍛錬用合金であって、該硬化性鍛錬用合金は質量％で、クロム２５％〜３５％、チタン１．０〜３．０％、アルミニウム１．２〜２．０％、炭素０．０４〜０．０８％、窒素０．０００５〜０．０５０％、リン０．０００５〜０．０３０％、硫黄最大０．０１０％、酸素最大０．０２０％、ケイ素最大０．１０％、マンガン最大２．０％、マグネシウム最大０．０５％、カルシウム最大０．０５％、モリブデン最大２．０％、タングステン最大２．０％、ニオブ最大０．０２％、銅最大０．５％、バナジウム最大０．５％、Ｆｅ３．０超〜２０％、必要に応じてコバルト０〜１５％、必要に応じてＺｒ０〜０．２０％、必要に応じてホウ素０．０００１〜０．００８％を含有し、残分はニッケル、及び方法に起因する通常の不純物であり、
ここでニッケル含分は３５％超であり、ここで良好な耐摩耗性を得るためには、以下の関係式：
Ｃｒ＋Ｆｅ＋Ｃｏ≧２６％  （１）
が満たされなければならず、かつ
ｆｈ≧０  （２ａ）
ただし、ｆｈ＝６．４９＋３．８８Ｔｉ＋１．３６Ａｌ−０．３０１Ｆｅ＋（０．７５９−０．０２０９Ｃｏ）Ｃｏ−０．４２８Ｃｒ−２８．２Ｃ  （２）
が満たされなければならず、これによって高温下での充分な強度がもたらされ、ここでＴｉ、Ａｌ、Ｆｅ、Ｃｏ、Ｃｒ、及びＣは、該当する元素の質量％濃度であり、ｆｈは％で記載されている、前記硬化性鍛錬用合金。
【請求項２】
クロム含分が２６％〜３５％である、請求項１に記載の合金。
【請求項３】
クロム含分が２７％〜３５％である、請求項２に記載の合金。
【請求項４】
チタン含分が１．５〜３．０％である、請求項１から３までのいずれか１項に記載の合金。
【請求項５】
コバルト含分を０％超〜１２％含有する、請求項１から４までのいずれか１項に記載の合金。
【請求項６】
ホウ素含分が０．０００５〜０．００６％である、請求項１から５までのいずれか１項に記載の合金。
【請求項７】
ニッケル含分が４０％超である、請求項１から６までのいずれか１項に記載の合金。
【請求項８】
ニッケル含分が４５％超である、請求項１から７までのいずれか１項に記載の合金。
【請求項９】
ニッケル含分が５０％超である、請求項１から８までのいずれか１項に記載の合金。
【請求項１０】
請求項１から９までのいずれか１項に記載の合金であって、
Ｃｒ＋Ｆｅ＋Ｃｏ≧２７％  （１ａ）
を満たし、ここでＣｒ、Ｆｅ、及びＣｏは、該当する元素の質量％濃度である、前記合金。
【請求項１１】
請求項１から１０までのいずれか１項に記載の合金であって、
ｆｈ≧１  （２ｂ）
を満たし、
ただし、ｆｈ＝６．４９＋３．８８Ｔｉ＋１．３６Ａｌ−０．３０１Ｆｅ＋（０．７５９−０．０２０９Ｃｏ）Ｃｏ−０．４２８Ｃｒ−２８．２Ｃ  （２）
であり、ここでＣｒ、Ｆｅ、Ｃｏ、及びＣは、該当する元素の質量％濃度であり、ｆｈは％で記載されている、前記合金。
【請求項１２】
請求項１から１１までのいずれか１項に記載の合金であって、
選択的に、Ｃｒ、Ｍｏ、Ｗ、Ｆｅ、Ｃｏ、Ｔｉ、Ａｌ、及びＮｂの間に以下の関係式が満たされ、これによって充分な加工性がもたらされる：
ｆｖｅｒ≦７  （３ａ）
ただし、ｆｖｅｒ＝３２．７７＋０．５９３２Ｃｒ＋０．３６４２Ｍｏ＋０．５１３Ｗ＋（０．３１２３−０．００７６Ｆｅ）Ｆｅ＋（０．３３５１−０．００３７４５Ｃｏ−０．０１０９Ｆｅ）Ｃｏ＋４０．６７Ｔｉ×Ａｌ＋３３．２８Ａｌ2−１３．６ＴｉＡｌ2−２２．９９Ｔｉ−９２．７Ａｌ＋２．９４Ｎｂ  （３）
ここでＣｒ、Ｍｏ、Ｗ、Ｆｅ、Ｃｏ、Ｔｉ、Ａｌ、及びＮｂは該当する元素の質量％濃度であり、ｆｖｅｒは％で記載されている、前記合金。
【請求項１３】
請求項１から１２までのいずれか１項に記載の合金であって、
任意でさらに以下の元素：
Ｙ  ０〜０．２０％、及び／又は
Ｌａ  ０〜０．２０％、及び／又は
Ｃｅ  ０〜０．２０％、及び／又は
セリウムミッシュメタル  ０〜０．２０％、及び／又は
Ｈｆ  ０〜０．２０％、及び／又は
Ｔａ  ０〜０．６０％
が合金中に含有されていてよい、前記合金。
【請求項１４】
請求項１から１３までのいずれか１項に記載の合金であって、
不純物は、Ｐｂ最大０．００２％、Ｚｎ最大０．００２％、Ｓｎ最大０．００２％という含分に調整されている、前記合金。
【請求項１５】
請求項１から１４までのいずれか１項に記載の合金の使用であって、帯状物、板状物、線状物、棒状物、長手溶接管、及びシームレス管としての、前記使用。
【請求項１６】
請求項１から１４までのいずれか１項に記載の合金の使用または請求項１５に記載の使用であって、バルブのための、前記使用。
【請求項１７】
請求項１から１４までのいずれか１項に記載の合金の使用または請求項１５に記載の使用であって、ガスタービンの部材としての、固定ボルトとしての、バネにおける、ターボチャージャーにおける、前記使用。
【発明の詳細な説明】
【技術分野】
【０００１】
本発明は、耐摩耗性が非常に良好であり、同時に非常に良好な高温腐食耐性、良好な耐クリープ性、及び良好な加工性を有する、ニッケル・クロム・チタン・アルミニウムの鍛錬用合金に関する。
【０００２】
様々なニッケル含分、クロム含分、チタン含分及びアルミニウム含分を有するニッケル・クロム・チタン・アルミニウムの硬化性オーステナイト合金は長年、エンジンの排気バルブに使用されている。この使用のためには、良好な耐摩耗性、良好な耐熱性／耐クリープ性、良好な耐久限度、並びに（特に排ガス中での）良好な高温腐食耐性が必要となる。
【０００３】
DIN EN 10090は排気バルブについて、特にオーステナイト合金を挙げており、このうちニッケル合金の2.4955と2.4952（ＮｉＣｒ２０ＴｉＡｌ）が、この規格で挙げられた全ての合金で最大の耐熱性とクリープ強度を有する。表１には、DIN EN 10090で言及されたニッケル合金の組成が示されており、表２〜４には、引張強度、０．２％耐力、及び１０００時間後のクリープ強度についての参照値が示されている。
【０００４】
DIN EN 10090では、ニッケル含分が高い合金が２種類、言及されている：
ａ）ＮｉＦｅ２５Ｃｒ２０ＮｂＴｉ、ただし、Ｃ０．０５〜０．１０％、Ｓｉ最大１．０％、Ｍｎ最大１．０％、Ｐ最大０．０３０％、Ｓ最大０．０１５％、Ｃｒ１８．００〜２１．００％、Ｆｅ２３．００〜２８．００％、Ａｌ０．３０〜１．００％、Ｔｉ１．００〜２．００％、Ｎｂ＋Ｔａ１．００〜２．００％、Ｂ最大０．００８％、及び残分はＮｉ
ｂ）ＮｉＣｒ２０ＴｉＡｌ、ただしＣ０．０５〜０．１０％、Ｓｉ最大１．０％、Ｍｎ最大１．０％、Ｐ最大０．０２０％、Ｓ最大０．０１５％、Ｃｒ１８．００〜２１．００％、Ｆｅ最大３％、Ａｌ１．００〜１．８０％、Ｔｉ１．８０〜２．７０％、Ｃｕ最大０．２％、Ｃｏ最大２．０％、Ｂ最大０．００８％、及び残分はＮｉ。
【０００５】
ＮｉＣｒ２０ＴｉＡｌは、ＮｉＦｅ２５Ｃｒ２０ＮｂＴｉに比べて、引張強度、０．２％耐力、及びクリープ強度がより高温で明らかに高い。
【０００６】
EP 0 639 654 A2は、以下のものから成る鉄・ニッケル・クロム合金を開示している（質量％）：Ｃ最大０．１５％、Ｓｉ最大１．０％、Ｍｎ最大３．０％、Ｎｉ３０〜４９％、Ｃｒ１０〜１８％、Ａｌ１．６〜３．０％、ＩＶａ〜Ｖａ族から選択される１種以上の元素を合計含分で１．５〜８．０％、残分はＦｅと、不可避不純物。ここでＡｌは、必要不可欠な添加元素であり、先に述べたＩＶａ〜Ｖａ族から選択される１種以上の元素は、以下の式（原子％）を満たさなければならない：
０．４５≦Ａｌ／（Ａｌ＋Ｔｉ＋Ｚｒ＋Ｈｆ＋Ｖ＋Ｎｂ＋Ｔａ）≦０．７５。
【０００７】
WO 2008/007190 A2は、以下のものから成る耐摩耗性合金を開示している（質量％）：Ｃ０．１５〜０．３５％、Ｓｉ最大１．０％、Ｍｎ最大１．０％、Ｎｉ２５％超〜４０％未満、Ｃｒ１５〜２５％、Ｍｏ最大０．５％、Ｗ最大０．５％、Ａｌ１．６％超〜３．５％、Ｎｂ＋Ｔａの合計で１．１％超〜３％、Ｂ最大０．０１５％、残分はＦｅと、不可避不純物。ここでＭｏ＋０．５Ｗ≦０．７５％；Ｔｉ＋Ｎｂ≧４．５％、及び１３≦（Ｔｉ＋Ｎｂ）／Ｃ≦５０である。この合金は、燃焼機関用の排気バルブを製造するために、特に有用である。この合金の良好な耐摩耗性は、炭素割合が高いために形成される一次炭化物の割合が高いことに基づく。しかしながら一次炭化物の割合が高いことによって、この合金を鍛錬用合金として作製する際に、加工の問題が生じる。
【０００８】
言及した全ての合金の場合、５００〜９００℃の範囲における耐熱性及び／又は耐クリープ性は、アルミニウム、チタン、及び／又はニオブ（及び／又はさらなる元素、例えばＴａ、…）の添加に基づき、γ’相及び／又はγ’’相の析出につながる。さらに、耐熱性及び／又は耐クリープ性はまた、固溶強化性元素（例えばクロム、アルミニウム、ケイ素、モリブデン、及びタングステン）の含分が高いことによって、炭素含分が高いことと同じように、改善される。
【０００９】
高温腐食耐性については、２０％程度のクロム含分を有する合金が、材料を保護する酸化クロム層（Ｃｒ2Ｏ3）を形成することがいえる。クロム含分は、適用領域で使用する過程において、保護層を構築するためにゆっくりと消費される。このため、クロム含分がより高いことにより、材料の寿命が改善される。それと言うのも、保護層を形成する元素であるクロムの含分がより高いことにより、Ｃｒ含分が許容限界未満にあり、かつＣｒ2Ｏ3以外の酸化物（これは例えば、コバルト含有、及びニッケル含有酸化物である）が形成される時点が延びるからである。
【００１０】
（特に熱間成形時に）合金を加工するためには、熱間成形を行う温度で、材料を著しく硬化させる相（例えばγ’又はγ’’相）を形成させないこと、ひいては熱間成形時における亀裂形成につながらないことが必要である。これらの温度は同時に、合金内における溶融を防止するため、合金の固相線温度よりも充分に低くなければならない。
【００１１】
本発明が基づく課題は、以下のような特性を有する、ニッケル・クロム鍛錬用合金を設計することである：
・ＮｉＣｒ２０ＴｉＡｌよりも良好な耐摩耗性、
・ＮｉＣｒ２０ＴｉＡｌよりも良好な耐腐食性、
・ＮｉＣｒ２０ＴｉＡｌに似た良好な耐熱性／耐クリープ性、
・ＮｉＣｒ２０ＴｉＡｌに似た良好な加工性。
【００１２】
上記課題は、耐摩耗性が非常に良好であり、同時に非常に良好な高温腐食耐性、良好な耐クリープ性、及び良好な加工性を有するニッケル・クロム・チタン・アルミニウムの硬化性鍛錬用合金によって解決され、その組成は質量％で、クロム２５％〜３５％、チタン１．０〜３．０％、アルミニウム０．６〜２．０％、炭素０．００５〜０．１０％、窒素０．０００５〜０．０５０％、リン０．０００５〜０．０３０％、硫黄最大０．０１０％、酸素最大０．０２０％、ケイ素最大０．７０％、マンガン最大２．０％、マグネシウム最大０．０５％、カルシウム最大０．０５％、モリブデン最大２．０％、タングステン最大２．０％、ニオブ最大０．５％、銅最大０．５％、バナジウム最大０．５％、必要に応じてＦｅ０〜２０％、必要に応じてコバルト０〜１５％、必要に応じてＺｒ０〜０．２０％、必要に応じてホウ素０．０００１〜０．００８％を含有し、残分はニッケル、及び方法に起因する通常の不純物であり、ここでニッケル含分は３５％超であり、ここで良好な耐摩耗性を得るためには、以下の関係式：
Ｃｒ＋Ｆｅ＋Ｃｏ≧２６％  （１）
が満たされなければならず、かつ
ｆｈ≧０  （２ａ）
ただし、ｆｈ＝６．４９＋３．８８Ｔｉ＋１．３６Ａｌ−０．３０１Ｆｅ＋（０．７５９−０．０２０９Ｃｏ）Ｃｏ−０．４２８Ｃｒ−２８．２Ｃ  （２）
が満たされなければならず、これによって高温下での充分な強度がもたらされ、ここでＴｉ、Ａｌ、Ｆｅ、Ｃｏ、Ｃｒ、及びＣは、該当する元素の質量％濃度であり、ｆｈは％で記載されている。
【００１３】
本発明の対象のさらなる有利な構成は、付属の従属請求項から読み取ることができる。
【００１４】
元素のクロムについてその分布範囲(Spreizungsbereich)は、２５％〜３５％にあり、ここで好ましい範囲は、以下のように調整することができる：
・２６〜３５％
・２７〜３５％
・２８〜３５％
・２８〜３５％
・２８〜３２％
・２８〜３０％。
【００１５】
チタン含分は、１．０〜３．０％である。Ｔｉは好ましくは、合金内で以下のような分布範囲内で調整できる：
・１．５〜３．０％
・１．８〜３．０％
・２．０〜３．０％
・２．２〜３．０％
・２．２〜２．８％。
【００１６】
アルミニウム含分は、０．６〜２．０％であり、ここでもまた、合金の使用分野に応じて、好ましいアルミニウム含分は以下のように調整することができる：
・０．９〜２．０％
・１．０〜２．０％
・１．２〜２．０％。
【００１７】
合金は、炭素を０．００５〜０．１０％含有する。炭素は好ましくは、合金内で以下のような分布範囲内で調整できる：
・０．０１〜０．１０％
・０．０２〜０．１０％
・０．０４〜０．１０％
・０．０４〜０．０８％。
【００１８】
これは同様に、０．０００５〜０．０５％の含分で含有されている元素の窒素についても当てはまる。好ましい含分は、以下のものであり得る：
・０．００１〜０．０５％
・０．００１〜０．０４％
・０．００１〜０．０３％
・０．００１〜０．０２％
・０．００１〜０．０１％。
【００１９】
合金はさらに、リンを０．０００５〜０．０３０％含有する。好ましい含分は、以下のものであり得る：
・０．００１〜０．０３０％
・０．００１〜０．０２０％。
【００２０】
元素の硫黄は、以下のように合金中に存在している：
・硫黄最大０．０１０％。
【００２１】
元素の酸素は、合金中に最大０．０２０％の含分で含有されている。好ましいさらなる含分は、以下の通りであり得る：
・最大０．０１０％
・最大０．００８％
・最大０．００４％。
【００２２】
元素のＳｉは、合金中に最大０．７０％の含分で含まれている。好ましいさらなる含分は、以下のものであり得る：
・最大０．５０％
・最大０．２０％
・最大０．１０％。
【００２３】
さらに元素のＭｎは、合金中に最大２．０％の含分で含まれている。好ましいさらなる含分は、以下のものであり得る：
・最大０．６０％
・最大０．２０％
・最大０．１０％。
【００２４】
元素のＭｇは、合金中に最大０．０５％の含分で含まれている。好ましいさらなる含分は、以下のものであり得る：
・最大０．０４％
・最大０．０３％
・最大０．０２％
・最大０．０１％。
【００２５】
元素のＣａは、合金中に最大０．０５％の含分で含まれている。好ましいさらなる含分は、以下のものであり得る：
・最大０．０４％
・最大０．０３％
・最大０．０２％
・最大０．０１％。
【００２６】
元素のニオブは、合金中に最大０．５％の含分で含まれている。好ましいさらなる含分は、以下のものであり得る：
・最大０．２０％
・最大０．１０％
・最大０．０５％
・最大０．０２％。
【００２７】
モリブデン、及びタングステンは、個別に、又は組み合わせで、合金中にそれぞれ最大２．０％の含分で含まれている。好ましい含分は、以下のものであり得る：
・Ｍｏ  最大１．０％
・Ｗ  最大１．０％
・Ｍｏ  ０．５０％以下
・Ｗ  ０．５０％以下
・Ｍｏ  ０．１０％以下
・Ｗ  ０．１０％以下
・Ｍｏ  ０．０５％以下
・Ｗ  ０．０５％以下。
【００２８】
さらに、合金中には最大０．５％のＣｕが含有されていてよい。銅の含分はさらに、以下のように限定することができる：
・Ｃｕ  ０．１０％以下
・Ｃｕ  ０．０５％以下
・Ｃｕ  ０．０１５％以下。
【００２９】
さらに、合金中には最大０．５％のバナジウムが含有されていてよい。
【００３０】
合金はさらに、必要に応じて、鉄を０．０〜２０．０％含有することができ、鉄はさらになお、以下のように限定することができる：
・０％超〜１５．０％
・０％超〜１２．０％
・０％超〜９．０％
・０％超〜６．０％
・０％超〜３．０％
・１．０〜２０．０％
・１．０〜１５．０％
・１．０〜１２．０％
・１．０〜９．０％
・１．０〜６．０％
・３．０％超〜２０．０％
・３．０％超〜１５．０％
・３．０％超〜１２．０％
・３．０％超〜９．０％
・３．０％超〜６．０％。
【００３１】
さらに合金は、必要に応じてコバルトを０．０〜１５％含有することができ、ここで適用分野に応じて、好ましい含分は以下の分布範囲内で調整することができる：
・０％超〜１２％
・０％超〜１０％
・０％超〜８％
・０％超〜７％
・０％超〜５％未満
・０．２０〜２０％
・０．２０〜１２％
・０．２０〜１０％
・０．２０〜５％未満
・２．０〜２０％
・２．０〜１２％
・２．０〜１０％
・２〜５％未満。
【００３２】
さらに、合金は必要に応じて０〜０．２０％のジルコニウムを含有することができ、ジルコニウムはさらに以下のように限定することができる：
・０．０１〜０．２０％
・０．０１〜０．１５％
・０．０１〜０．１０％未満。
【００３３】
さらに、合金中には必要に応じて０．０００１〜０．００８％のホウ素が以下のように含有されていてよい。好ましいさらなる含分は、以下のものであり得る：
・０．０００５〜０．００６％
・０．０００５〜０．００４％。
【００３４】
ニッケル含分は、３５％超であるのが望ましい。好ましい含分は、以下のものであり得る：
・４０％超
・４５％超
・５０％超
・５５％超。
【００３５】
ＣｒとＦｅとＣｏの間に以下の関係式が満たされなければならず、これにより摩耗に対して、充分な耐性がもたらされる：
Ｃｒ＋Ｆｅ＋Ｃｏ≧２６％  （１）
ここでＣｒ、Ｆｅ、及びＣｏは、該当する元素の質量％濃度である。
【００３６】
好ましいさらなる範囲は、以下のように調整できる：
Ｃｒ＋Ｆｅ＋Ｃｏ≧２７％  （１ａ）
Ｃｒ＋Ｆｅ＋Ｃｏ≧２８％  （１ｂ）
Ｃｒ＋Ｆｅ＋Ｃｏ≧２９％  （１ｃ）。
【００３７】
Ｔｉ、Ａｌ、Ｆｅ、Ｃｏ、Ｃｒ、及びＣの間で以下の関係式が満たされなければならず、これにより、より高温下で充分に高い強度がもたらされる：
ｆｈ≧０  （２ａ）
ただし、ｆｈ＝６．４９＋３．８８Ｔｉ＋１．３６Ａｌ−０．３０１Ｆｅ＋（０．７５９−０．０２０９Ｃｏ）Ｃｏ−０．４２８Ｃｒ−２８．２Ｃ  （２）
ここで、Ｔｉ、Ａｌ、Ｆｅ、Ｃｏ、Ｃｒ、及びＣは、該当する元素の質量％濃度であり、ｆｈは％で記載されている。
【００３８】
好ましいさらなる範囲は、以下のように調整できる：
ｆｈ≧１％  （２ｂ）
ｆｈ≧３％  （２ｃ）
ｆｈ≧４％  （２ｄ）
ｆｈ≧５％  （２ｅ）
ｆｈ≧６％  （２ｆ）
ｆｈ≧７％  （２ｆ）。
【００３９】
選択的には、合金中でＣｒ、Ｍｏ、Ｗ、Ｆｅ、Ｃｏ、Ｔｉ、Ａｌ、及びＮｂの間で以下の関係式が満たされていてよく、これにより、充分に良好な加工性がもたらされる：
ｆｖｅｒ≦７  （３ａ）
ただし、ｆｖｅｒ＝３２．７７＋０．５９３２Ｃｒ＋０．３６４２Ｍｏ＋０．５１３Ｗ＋（０．３１２３−０．００７６Ｆｅ）Ｆｅ＋（０．３３５１−０．００３７４５Ｃｏ−０．０１０９Ｆｅ）Ｃｏ＋４０．６７Ｔｉ×Ａｌ＋３３．２８Ａｌ2−１３．６ＴｉＡｌ2−２２．９９Ｔｉ−９２．７Ａｌ＋２．９４Ｎｂ  （３）
ここでＣｒ、Ｍｏ、Ｗ、Ｆｅ、Ｃｏ、Ｔｉ、Ａｌ、及びＮｂは該当する元素の質量％濃度であり、ｆｖｅｒは％で記載されている。好ましい範囲は、以下のように調整できる：
ｆｖｅｒ≦５％  （３ｂ）
ｆｖｅｒ≦３％  （３ｃ）
ｆｖｅｒ≦０％  （３ｄ）。
【００４０】
選択的には合金中で、元素のイットリウムを０．０〜０．２０％の含分で調整することができる。Ｙは好ましくは、合金内で以下のような分布範囲内で調整できる：
・０．０１〜０．２０％
・０．０１〜０．１５％
・０．０１〜０．１０％
・０．０１〜０．０８％
・０．０１〜０．０４５％未満。
【００４１】
選択的には合金中で、元素のランタンを０．０〜０．２０％の含分で調整することができる。Ｌａは好ましくは、合金内で以下のような分布範囲内で調整できる：
・０．００１〜０．２０％
・０．００１〜０．１５％
・０．００１〜０．１０％
・０．００１〜０．０８％
・０．００１〜０．０４％
・０．０１〜０．０４％。
【００４２】
選択的には合金中で、元素のＣｅを０．０〜０．２０％の含分で調整することができる。Ｃｅは好ましくは、合金内で以下のような分布範囲内で調整できる：
・０．００１〜０．２０％
・０．００１〜０．１５％
・０．００１〜０．１０％
・０．００１〜０．０８％
・０．００１〜０．０４％
・０．０１〜０．０４％。
【００４３】
選択的には、Ｃｅ及びＬａを同時に添加する場合、セリウムミッシュメタルも、０．０〜０．２０％の含分で使用することができる。セリウムミッシュメタルは好ましくは、合金内で以下のような分布範囲内で調整できる：
・０．００１〜０．２０％
・０．００１〜０．１５％
・０．００１〜０．１０％
・０．００１〜０．０８％
・０．００１〜０．０４％
・０．０１〜０．０４％。
【００４４】
選択的には合金中にまた、０．０〜０．２０％のハフニウムが含まれていてよい。好ましい範囲は、以下のものであり得る：
・０．００１〜０．２０％
・０．００１〜０．１５％
・０．００１〜０．１０％
・０．００１〜０．０８％
・０．００１〜０．０４％
・０．０１〜０．０４％。
【００４５】
選択的には合金中にまた、０．０〜０．６０％のタンタルが含まれていてよい：
・０．００１〜０．６０％
・０．００１〜０．４０％
・０．００１〜０．２０％
・０．００１〜０．１５％
・０．００１〜０．１０％
・０．００１〜０．０８％
・０．００１〜０．０４％
・０．０１〜０．０４％。
【００４６】
最後に、不純物としてさらに、元素の鉛、亜鉛、及びスズが、以下のような含分で存在していてよい：
・Ｐｂ  最大０．００２％
・Ｚｎ  最大０．００２％
・Ｓｎ  最大０．００２％。
【００４７】
本発明による合金は好ましくは、真空誘導溶解炉（ＶＩＭ）で溶融させるが、また開放系で溶融させることもできる（これにＶＯＤ（真空酸素脱炭）又はＶＬＦ（真空取鍋精錬炉）装置での処理が続く）。ブロックに、又は任意でストランド鋳造物として鋳造した後、合金を任意で６００℃〜１１００℃の温度で０．１〜１００時間、任意で保護ガス（例えばアルゴン、又は水素）下で焼鈍し、空気中での又は運動する焼鈍雰囲気による冷却が続く。その後、ＶＡＲ（真空アーク再溶融）又はＥＳＵ（エレクトロスラグ再溶融）による再溶融、任意で、ＶＡＲ又はＥＳＵによる２回目の再溶融工程が続いてよい。その後、ブロックを、任意で９００℃〜１２７０℃の温度で０．１〜７０時間焼鈍し、その後、熱間成形させ、任意で、９００℃〜１２７０℃で、０．０５時間〜７０時間の中間焼鈍を１回以上、行う。熱間成形は例えば、鍛造、又は熱間圧延で行うことができる。材料の表面は、工程全体において、任意で（複数回でも）合間に、及び／又は最後に、清掃のために化学的に（例えば酸洗いにより）、及び／又は機械的に（例えば切削、ブラスト処理、又は研削により）除去することができる。熱間成形工程の管理は、半製品がその後、粒度５〜１００μｍ、好ましくは５〜４０μｍで既に再結晶して存在するように行うことができる。任意で、その後、７００℃〜１２７０℃の温度範囲で０．１分〜７０時間にわたって、任意で保護ガス（例えばアルゴン又は水素）下で溶体化処理を行ってよく、これに空気中、運動する焼鈍雰囲気中、又は水浴での冷却が続く。熱間成形の後、任意で冷間成形（例えば圧延、引抜き、ハンマー加工、圧印加工、プレス加工）を、最大９８％の成形度で行い、所望の半製品形にしてよく、任意で、７００℃〜１２７０℃での０．１分〜７０時間にわたる任意で保護ガス（例えばアルゴン又は水素）下での中間焼鈍を伴い、これに空気中、運動する焼鈍雰囲気中、又は水浴による冷却が続く。任意で、冷間成形工程の合間に、及び／又は最後の焼鈍の後、材料表面について化学的及び／又は機械的な（例えばブラスト処理、研削、旋削、削り取り、ブラッシング）清浄化を行うことができる。
【００４８】
本発明による合金、及び／又はこの合金から作製された部材は、６００〜９００℃で０．１〜３００時間の硬化焼鈍、続いて空気冷却及び／又は炉の冷却によって、最終的な特性を達成する。このような硬化焼鈍によって、本発明による合金は、微細に分布したγ’相の析出により硬化する。或いはまた、二段階の焼鈍を行うこともでき、第一の焼鈍は８００℃〜９００℃の範囲で０．１〜３００時間行い、これに空気冷却、及び／又は炉の冷却が続き、そして６００℃〜８００℃で０．１〜３００時間にわたる第二の焼鈍と、空気冷却が続く。
【００４９】
本発明による合金は、帯状物、板状物、棒状物、線状物、長手溶接管、及びシームレス管といった製品形態へと良好に製造でき、かつ使用できる。
【００５０】
これらの製品形態は、平均粒度３μｍ〜６００μｍで製造される。好ましい範囲は、５μｍ〜７０μｍ、特に５〜４０μｍである。
【００５１】
本発明による合金は、鍛造、据込み、熱間押出し、熱間圧延、及び類するプロセスによって良好に加工できる。これらの方法によって特に、部材、例えばバルブ、中空バルブ、及び／又はボルトを作製することができる。
【００５２】
本発明による合金は好ましくは、バルブ、特に燃焼機関の排気バルブの領域で使用するのが望ましい。しかしながらまた、ガスタービンの部材でも、固定ボルトとして、ばねにおいて、またターボチャージャーにおいて使用できる。
【００５３】
本発明による合金から製造された部材、特に例えばバルブ、及び／又は弁座面はさらなる表面処理（例えば窒化）にかけて、耐摩耗性をさらに向上させることができる。
【００５４】
実施試験：
耐摩耗性を測定するために、振動式の乾式滑り摩耗試験を、ピンオンディスク式試験スタンド（Optimol SRV IV Tribometer）で行った。鏡のように磨かれた半球状のピンの半径は、５ｍｍであった。このピンは、試験すべき材料から作製した。このディスクは、共晶炭化物網目構造の内部に二次炭化物を有する焼き戻されたマルテンサイトマトリックスを有する鋳鉄から成り、組成は以下の通りである：Ｃ≒１．５％、Ｃｒ≒６％、Ｓ≒０．１％、Ｍｎ≒１％、Ｍｏ≒９％、Ｓｉ≒１．５％、Ｖ≒３％、残分はＦｅ。この試験は、２０Ｎの負荷のもと、１ｍｍの滑り距離、振動数２０Ｈｚ、空気中の水分約４５％で様々な温度において行った。
【００５５】
トライボメータと試験手順の詳細は、C. Rynio, H. Hattendorf, J. Kloewer, H.-G. Luedecke, G. Eggeler, Mat.-wiss. u. Werkstofftech. 44 (2013), 825に記載されている。試験の間、摩擦係数、ディスク方向へのピンの直線移動（ピンとディスクの全体線摩耗に対する基準として）、及びピンとディスクとの間の電気的な接触抵抗を連続的に測定した。以下で（ａ）及び／又は（ｎ）と呼ぶ２つの異なる力測定モジュールで測定した。これらは定量的にやや異なる結果をもたらすが、定性的には似たものである。力測定モジュール（ｎ）は、より正確である。試験終了後、ピンの損失体積を測定し、ピン材料の耐摩耗性に対する評価の基準として利用する。
【００５６】
耐熱性は、DIN EN ISO 6892-2による加熱引張試験で測定した。ここで耐力Ｒp0.2、及び引張強度Ｒmを測定した：この試験は、測定領域において直径６ｍｍ、当初測定長さＬ0が３０ｍｍの円形試料で行った。試料採取は、半製品の変形方向に対して横方向で行った。変形速度は、Ｒp0.2で８．３３  １０-5１／ｓ（０．５％／分）、及びＲmで８．３３  １０-4１／ｓ（５％／分）であった。
【００５７】
この試料は、室温で引張試験機に取り付け、引張力による負荷をかけることなく、所望の温度に加熱した。試験温度に達した後、負荷をかけていない試料を１時間（６００℃）、及び／又は２時間（７００℃〜１１００℃）で、温度補償のために維持した。その後、所望のひずみ速度が保たれるよう、試料に引張力をかけて、試験を開始した。
【００５８】
材料の耐クリープ性は、耐熱性が増加するとともに改善する。このため、耐熱性はまた、様々な材料の耐クリープ性を評価するためにも利用される。
【００５９】
より高温下での耐腐食性は、空気中で８００℃での酸化試験において測定し、ここでこの試験は９６時間ごとに中断し、酸化による試料の質量変化を測定した。試料は試験の際に、セラミック製るつぼ内に置き、これによって場合により剥離した酸化物が捕集され、酸化物を含むるつぼを秤量することによって、剥離した酸化物の質量を測定することができる。剥離した酸化物の質量と、試料の質量変化の合計が、試料の全体質量変化である。比質量変化は、試料の表面積に対する質量変化である。これらは以下で、比正味質量変化をｍNettoと、比全体質量変化をｍBruttoと、剥離した酸化物の比質量変化をｍspallと呼ぶ。この試験は、厚さ約５ｍｍの試料で行った。各装入物ごとに３つの試料を時効処理したのだが、記載された値は、これら３つの試料の平均値である。
【００６０】
平衡状態で現れる相は、様々な種類の合金について、JMatProというThermotech社製のプログラムで算出した。算出のためのデータベースとしては、Thermotech社製のニッケル基合金用データバンクTTNI7を使用した。これにより、使用領域で形成されると材料を脆化する相が同定できる。さらに、例えば熱間成形を行うべきではない温度範囲が同定できる。それと言うのもそこでは、材料を著しく加工硬化し、ひいては熱間成形の際に亀裂形成につながる相が形成されるからである。良好な加工性のためには特に熱間成形（例えば熱間圧延、鍛造、据込み、熱間押出し、及び類するプロセス）の場合、このような相が形成されない充分に大きな温度範囲を利用しなければならない。
【００６１】
特性の説明
本発明による合金は、課題の設定に従って、以下の特性を有するのが望ましい：
・ＮｉＣｒ２０ＴｉＡｌよりも良好な耐摩耗性、
・ＮｉＣｒ２０ＴｉＡｌよりも良好な耐腐食性、
・ＮｉＣｒ２０ＴｉＡｌに似た良好な耐熱性／耐クリープ性、
・ＮｉＣｒ２０ＴｉＡｌに似た良好な加工性。
【００６２】
耐摩耗性
新規の材料は、参照用合金のＮｉＣｒ２０ＴｉＡｌよりも良好な耐摩耗性を有するのが望ましい。この材料に加えて、比較のために、Stellite 6も試験した。Stellite 6は、耐摩耗性が高いコバルト基鋳造合金であり、炭化タングステンから成る網目構造を有し、Ｃｒ約２８％、Ｓｉ１％、Ｆｅ２％、Ｗ６％、Ｃ１．２％、残分はＣｏから成るものであるが、その炭化物含分が高いことによって直接所望の形状へと鋳造しなければならない。Stellite 6は、炭化タングステンの網目構造に基づき硬度が438 HV30と非常に高く、このことが、摩耗にとって非常に有利である。本発明による合金「Ｅ」は、Stellite 6の損失体積にできるだけ近いのが望ましい。この目的は特に、６００〜８００℃での高温摩耗を減少させることであり、これは、例えば排気バルブとしての適用に関連する温度範囲である。このため特に、本発明による合金「Ｅ」について以下の基準が当てはまるのが望ましい。
【００６３】
６００℃又は８００℃での、損失体積の平均値（合金「Ｅ」）≦０．５×損失体積の平均値（参照用のＮｉＣｒ２０ＴｉＡｌ）  （４ａ）。
【００６４】
摩耗の「低温領域」では、損失体積が不均衡に上昇してはならない。このため、さらに以下の基準が当てはまるのが望ましい。
【００６５】
２５℃、及び３００℃での、損失体積の平均値（合金「Ｅ」）≦１．３％×損失体積の平均値（参照用のＮｉＣｒ２０ＴｉＡｌ）  （４ｂ）。
【００６６】
一連の測定において、またＮｉＣｒ２０ＴｉＡｌの損失体積が、大規模工業的な装入物、及び参照用の実験室用装入物について存在する場合、これら２つの装入物の平均値を、不等式（４ａ）及び／又は（４ｂ）に入力する。
【００６７】
耐熱性／耐クリープ性
表３は、５００℃〜８００℃の温度で硬化させた状態のＮｉＣｒ２０ＴｉＡｌについて０．２％耐力の分布帯域の下端(Streuband)を示し、表２は、引張強度の分布帯域の下端を示す。
【００６８】
本発明による合金の０．２％耐力は、充分な強度を得るためには、６００℃について、少なくともこの値の範囲にあるのが望ましく、及び／又は８００℃でこの値の範囲より、５０ＭＰａを超えて下回らないのが望ましい。すなわち、特に以下の値が達成されるのが望ましい：
６００℃：耐力Ｒp0.2≧６５０ＭＰａ  （５ａ）
８００℃：耐力Ｒp0.2≧３９０ＭＰａ  （５ｂ）。
【００６９】
これらの不等式（５ａ）及び（５ｂ）は特に、Ｔｉ、Ａｌ、Ｆｅ、Ｃｏ、Ｃｒ、及びＣの間に以下の関係式が満たされる場合に達成される：
ｆｈ≧０  （２ａ）
ただし、ｆｈ＝６．４９＋３．８８Ｔｉ＋１．３６Ａｌ−０．３０１Ｆｅ＋（０．７５９−０．０２０９Ｃｏ）Ｃｏ−０．４２８Ｃｒ−２８．２Ｃ  （２）
ここでＴｉ、Ａｌ、Ｆｅ、Ｃｏ、Ｃｒ、及びＣは、該当する元素の質量％濃度であり、ｆｈは％で記載されている。
【００７０】
耐腐食性：
本発明による合金は、ＮｉＣｒ２０ＴｉＡｌに似た、空気中の耐腐食性を有するのが望ましい。
【００７１】
加工性
ニッケル・クロム・鉄・チタン・アルミニウム合金の場合、５００〜９００℃の範囲における耐熱性及び／又は耐クリープ性は、アルミニウム、チタン、及び／又はニオブの添加に基づいており、これらは、γ’相及び／又はγ’’相の析出につながる。これらの合金の熱間成形を、これらの相の析出領域で行う場合、亀裂が形成される危険性がある。つまり熱間成形は好ましくは、この相のソルバス温度Ｔｓγ’（及び／又はＴｓγ’’）を上回り行うべきである。よって、熱間成形のために充分な温度範囲が利用可能であるためには、ソルバス温度Ｔｓγ’（及び／又はＴｓγ’’）が１０２０℃未満であるべきである。
【００７２】
これは特に、Ｃｒ、Ｍｏ、Ｗ、Ｆｅ、Ｃｏ、Ｔｉ、Ａｌ、及びＮｂの間に以下の関係式が満たされる場合に満たされる：
ｆｖｅｒ≦７  （３ａ）
ただし、ｆｖｅｒ＝３２．７７＋０．５９３２Ｃｒ＋０．３６４２Ｍｏ＋０．５１３Ｗ＋（０．３１２３−０．００７６Ｆｅ）Ｆｅ＋（０．３３５１−０．００３７４５Ｃｏ−０．０１０９Ｆｅ）Ｃｏ＋４０．６７Ｔｉ×Ａｌ＋３３．２８Ａｌ2−１３．６ＴｉＡｌ2−２２．９９Ｔｉ−９２．７Ａｌ＋２．９４Ｎｂ  （３）
ここでＣｒ、Ｍｏ、Ｗ、Ｆｅ、Ｃｏ、Ｔｉ、Ａｌ、及びＮｂは、該当する元素の質量％濃度であり、ｆｖｅｒは％で記載されている。
【００７３】
実施例
製造：
表５ａ及び５ｂには、実験室レベルで溶融した装入物の分析が、比較のために引き合いに出された従来技術により大規模工業的に溶融した幾つかの装入物（ＮｉＣｒ２０ＴｉＡｌ）とともに、示されている。従来技術による装入物は、Ｔで表され、本発明によるものはＥで表される。実験室レベルで溶融した装入物は、Ｌで示され、大規模工業的に溶融した装入物はＧで表される。装入物250212はＮｉＣｒ２０ＴｉＡｌであるが、実験室用装入物として溶融させたものを参照として用いる。
【００７４】
実験室レベルで真空溶融した合金のブロック（表５ａ及びｂに記載）を、１１００℃〜１２５０℃で、０．１〜７０時間焼鈍し、熱間圧延と、さらに１１００℃〜１２５０℃で０．１〜１時間の中間焼鈍によって、最終厚さ１３ｍｍ、又は６ｍｍに熱間圧延した。熱間圧延における温度管理は、プレートが再結晶するように行った。このプレートから、測定に必要な試料を作成した。
【００７５】
大規模工業的に溶融した比較装入物は、ＶＩＭで溶融し、鋳造してブロックにした。これらのブロックは、ＥＳＵで再溶融した。これらのブロックは１１００℃〜１２５０℃の温度で０．１分〜７０時間、任意で保護ガス（例えばアルゴン又は水素）下、続いて空気中で冷却し、運動する焼鈍雰囲気、又は水浴中で焼鈍し、熱間圧延、及び１１００℃〜１２５０℃で０．１〜２０時間のさらなる中間焼鈍により、１７〜４０ｍｍという最終直径に熱間圧延した。熱間圧延における温度管理は、プレートが再結晶するように行った。
【００７６】
全ての種類の合金は通常、粒度が２１〜５２μｍであった（表６参照）。
【００７７】
試料の作製後、これを８５０℃で４時間の焼鈍／空気冷却、続いて７００℃で１６時間の焼鈍／空気冷却により硬化させた。
【００７８】
表６は、硬化焼鈍の前と後のビッカース硬度ＨＶ３０を示す。硬化した状態での硬度ＨＶ３０は、装入物250330を除く全ての合金について、３６６〜４１６の範囲に存在する。装入物250330は、硬度ＨＶ３０が３４６とやや低い。
【００７９】
表５ａ及び５ｂにおける例示的な装入物については、以下の特性を比較する：
・滑り摩耗試験による耐摩耗性
・酸化試験による耐腐食性
・熱引張試験による耐熱性／耐クリープ性
・相算出による加工性。
【００８０】
耐摩耗性
耐摩耗試験は、２５℃、３００℃、６００℃、及び８００℃で、従来技術による合金を用いて、また様々な実験室溶融物で実施した。たいていの試験は、複数回繰り返した。それから平均値、及び標準偏差を求めた。
【００８１】
表７には、実施した測定の平均値±標準偏差が記載されている。標準偏差が記載されていない場合、これは個別の値である。装入物の組成は、表７において合金の縦列に概観的におおまかに記載されている。加えて最後の行には、６００℃及び／又は８００℃についての不等式（４ａ）、及び２５℃及び３００℃についての（４ｂ）からの、本発明による合金の損失体積についての最大値が記入されている。
【００８２】
図１は、従来技術によるＮｉＣｒ２０ＴｉＡｌの装入物320776のピンの損失体積を、２０Ｎ、滑り距離１ｍｍ、２０Ｈｚで、力測定モジュール（ａ）により測定した試験温度の関係性として示す。２５℃及び３００℃での試験は１時間行い、６００℃及び８００℃での試験は１０時間行った。損失体積は、６００℃まで温度とともに著しく減少する。すなわち、耐摩耗性は、より高温下で顕著に改善される。６００℃、及び８００℃での高温範囲では、比較的損失体積が少なく、よって摩耗が少ないが、これは、ピンとディスクとの間にいわゆる「グレーズ（Glaze）」層が形成されることに基づく。この「グレーズ」層は、圧密化した金属酸化物と、ピン及びディスクの材料とから成る。時間が十分の一の短さであるにも拘わらず、２５℃、及び３００℃で損失体積が比較的高いのは、「グレーズ」層がこれらの温度では完全には形成され得ないことに基づく。８００℃において損失体積は、酸化が増えるため、再度やや上昇する。
【００８３】
図２は、従来技術によるＮｉＣｒ２０ＴｉＡｌの装入物320776のピンの損失体積を、２０Ｎ、滑り距離１ｍｍ、２０Ｈｚで、力測定モジュール（ｎ）により測定した試験温度の関係性として示す。ＮｉＣｒ２０ＴｉＡｌについて、装入物320776は定性的に、力モジュール（ａ）によるものと同様に同じ挙動を示す：損失体積は、６００℃まで温度とともに著しく減少し、ここで６００℃及び８００℃における値は、力測定モジュール（ａ）で測定した値よりもはるかに小さい。加えて図２には、Stellite 6で測定した値もともに記入されている。Stellite 6は３００℃を除く全ての温度で、比較用合金のＮｉＣｒ２０ＴｉＡｌ、装入物320776よりも良好な耐摩耗性（＝より少ない損失体積）を示す。
【００８４】
６００℃及び８００℃における損失体積は非常に僅かであり、このため様々な合金の間の相違は、もはや確実には測定できない。そこで、高温範囲でもやや大きな摩耗を生じさせるため、２０Ｎ、２時間＋１００Ｎ、５時間、滑り距離１ｍｍ、２０Ｈｚで、力測定モジュール（ｎ）による８００℃での試験も行った。その結果が図３に、２０Ｎ、滑り距離１ｍｍ、２０Ｈｚ、及び力測定モジュール（ｎ）とともに、様々な温度で測定した損失体積でグラフ化されている。摩耗の高温範囲における損失体積は、明らかに高まっている。
【００８５】
様々な合金の比較は、様々な温度で行った。図４〜８では、実験室用装入物にＬという記号が付されている。大規模工業的な装入物の320776と異なる極めて重要な変更点は、これらの図中では、実験室用装入物の番号に加え、元素と丸めた値とともに記載されていることである。正確な値は、表５ａ、及び５ｂに記載されている。本文中では、丸めた値を用いる。
【００８６】
図４は、様々な実験室用装入物についてピンの損失体積を、２５℃で１時間後に測定したＮｉＣｒ２０ＴｉＡｌ、装入物320776、及びStellite 6（２０Ｎ、滑り距離１ｍｍ、２０Ｈｚ、力測定モジュール（ａ）及び（ｎ）で測定）との比較で示す。力測定モジュール（ｎ）による値は、力測定モジュール（ａ）で測定した値よりも、体系的に低かった。これを考慮すると、ＮｉＣｒ２０ＴｉＡｌは、実験室用装入物250212よりも、また大規模工業的な装入物320776よりも、測定精度の範囲において類似の損失体積を有していたことが見て取れる。つまり実験室用装入物は、摩耗測定に関して、大規模工業的な装入物と直接比較することができる。Ｆｅを約６．５％有する装入物250325は、２５℃で、２つの力測定モジュールについての（４ｂ）からの最大値よりも小さい損失体積を示す（表７参照）。Ｆｅを１１％有する装入物250206の損失体積は傾向として、装入物320776の上部分布範囲にあるが、その平均値は、（４ａ）からの最大値よりも小さい。Ｆｅを２９％有する装入物250327は、力測定モジュール（ｎ）による測定の際に損失体積がやや高いが、その平均値はここでも、２つの力測定モジュールについて（４ｂ）からの最大値よりも小さい。これに対して、Ｃｏ含有実験室用装入物は損失体積が、減少する傾向があり、装入物250209（Ｃｏ９．８％）で、力測定モジュール（ｎ）により１．０４±０．０１ｍｍ3と、装入物320776の分布範囲辛うじて外れる。装入物250229（Ｃｏ３０％）では０．７９±０．０６ｍｍ3と、損失体積の明らかな減少が認められ、この損失体積は、装入物250330でＦｅを１０％添加すると０．９３±０．０２ｍｍ3に、再度やや増加する。本発明による装入物250326においてＣｒ含分を３０％に増加させることで、２０％の装入物320776と比較して、体積摩耗性が１．４１±０．１８ｍｍ3へと増大したが（力測定モジュール（ｎ））、しかしながらこれはまた、（４ａ）からの最大値を下回っていた。不等式（４ａ）は、この測定について、両方の力測定モジュールにより満たされていた。
【００８７】
図５は、様々な炭素含分を有する合金についてピンの損失体積を２５℃で、２０Ｎ、滑り距離１ｍｍ、２０Ｈｚ、力測定モジュール（ａ）によって１０時間後に測定し、ＮｉＣｒ２０ＴｉＡｌの装入物320776との比較で示す。装入物250211で炭素含分を０．０１％に低下させることによっても、また装入物250214で０．２１１％に向上させても、装入物320776と比べて、損失体積の変化は、示されなかった。
【００８８】
図６は、様々な合金についてピンの損失体積を、３００℃、２０Ｎ、滑り距離１ｍｍ、２０Ｈｚで、力測定モジュール（ａ）及び（ｎ）で１時間後に測定し、ＮｉＣｒ２０ＴｉＡｌの装入物320776との比較で示す。力測定モジュール（ｎ）による値は、力測定モジュール（ａ）で測定した値よりも、体系的に低かった。以下、これを考慮すると、３００℃でStellite 6は、装入物320776よりも悪かったことが分かる。Ｃｏ含有実験室用溶融物250329、及び250330は、室温の時のように摩耗体積の低下を示さず、これはＮｉＣｒ２０ＴｉＡｌ、装入物320776の摩耗体積の範囲にあり、Stellite 6の場合のように増加しなかった。３つのＣｏ含有装入物250209、250329、及び250330の損失体積は全て、基準（４ｂ）からの最大値を明らかに下回っていた。室温での挙動とは異なり、Ｆｅ含有実験室用溶融物の250206及び250327は、Ｆｅ含分が増大するに伴い、損失体積が減少し、これにより最大値（４ｂ）を下回っていた。Ｃｒ含分が３０％の本発明による実験室用装入物250326は、損失体積が装入物のＮｉＣｒ２０ＴｉＡｌである320776の範囲にあり、これにより最大値（４ｂ）を下回っていた。
【００８９】
図７は、様々な合金についてピンの損失体積を、６００℃、２０Ｎ、滑り距離１ｍｍ、２０Ｈｚで、力測定モジュール（ａ）及び（ｎ）、１０時間後に測定し、ＮｉＣｒ２０ＴｉＡｌの装入物320776との比較で示す。力測定モジュール（ｎ）による値は、力測定モジュール（ａ）で測定した値よりも、体系的に低かった。摩耗の高温範囲でも、参照用の実験室用装入物250212は、ＮｉＣｒ２０ＴｉＡｌに対して０．０６６±０．０２ｍｍ3と、大規模工業的な装入物320776の０．０５３±０．００２８ｍｍ3と同等の損失体積を有していたことが分かる。つまり実験室用装入物は、摩耗測定に関して、この温度範囲でも、大規模工業的な装入物と直接比較することができる。Stellite 6は、０．００９±０．００２ｍｍ3という１／３に減少した損失体積（力測定モジュール（ｎ））を示した。さらに、装入物250211で炭素含分を０．０１％に低下させることによっても、また装入物250214で０．２１１％に向上させても、装入物320776、及び250212と比べて、損失体積の変化は、示されなかった（力測定モジュール（ａ））。装入物250208で１．４％のマンガン、及び／又は装入物250210でタングステンを４．６％添加した場合も、装入物320776及び250212と比べて損失体積において、著しい変化にはつながらなかった。鉄を１１％有する装入物250206は、０．０２５±０．００３ｍｍ3と、装入物320776、及び250212と比較して、損失体積が０．０２５±０．００３ｍｍ3へと、明らかに減少し、これは（４ａ）からの最大値よりも小さかった。Ｆｅを２９％有する装入物250327は、損失体積が０．０５ｍｍ3と、装入物320776、及び250212と同等であった。Ｃｏを９．８％有する実験室用装入物250209は、損失体積が０．０６４２ｍｍ3と、装入物320776、及び250212と同等であった。Ｃｏを３０％有する実験室用装入物250329、及びＣｏを２９％、Ｆｅを１０％有する250330は、損失体積が０．０２０、及び／又は０．０２９ｍｍ3と、装入物320776、及び250212よりも明らかに低く、これは（４ａ）からの最大値よりも小さかった。本発明による装入物250326の損失体積は、Ｃｒ含分を３０％に高めることによって、０．０２６ｍｍ3という類似の低い値に低下し、これは（４ａ）からの最大値よりも小さかった。
【００９０】
図８は、ＮｉＣｒ２０ＴｉＡｌの装入物320776と比較して様々な合金についてのピンの損失体積（８００℃、２０Ｎ、２時間、続いて１００Ｎ、３時間、滑り距離は全て１ｍｍ、２０Ｈｚ、及び力測定モジュール（ｎ）で測定）を示す。８００℃でも、摩耗の高温範囲で、参照用の実験室用装入物250212は、ＮｉＣｒ２０ＴｉＡｌに対して０．２９２±０．０１６ｍｍ3と、大規模工業的な装入物320776の０．３３１±０．０８１ｍｍ3と同等の損失体積を有していたことが分かる。つまり実験室用装入物は、摩耗測定に関して、８００℃でも大規模工業的な装入物と直接比較することができる。鉄を６．５％有する装入物250325は、０．１３６±０．０２５ｍｍ3と、装入物320776、及び250212と比較して、０．１５６ｍｍ3という（４ａ）からの最大値を下回ることが示された。鉄を１１％有する装入物250206では、０．０５７±０．００７ｍｍ3と、装入物320776と比較して、損失体積がさらに減少することが示された。Ｆｅを２９％有する装入物250327は、損失体積が０．０４３±０．０２ｍｍ3であった。これは、二倍の値であり、（４ａ）からの０．１５６ｍｍ3という最大値を明らかに下回る。Ｃｏを９．８％有する実験室用装入物250209でもまた、０．１４４±０．０１２ｍｍ3という、鉄を６．５％有する実験室用装入物250325と似た値（不等式（４ａ）からの０．１５６ｍｍ3という最大値を下回る）へと低下していた。Ｃｏを３０％有する実験室用装入物250329は、損失体積を０．０６１±０．００５ｍｍ3へとさらに減少させることが示された。Ｃｏを２９％、及びＦｅを１０％有する実験室用装入物250330は、Ｆｅの添加により再度、損失体積が０．０２１±０．００１ｍｍ3と低下した。本発明による装入物250326について、Ｃｒ含分を３０％に高めると、損失体積は０．０４２±０．０１１ｍｍ3という低い値に低下し、これは不等式（４ａ）からの０．１５６ｍｍ3という最大値を明らかに下回っていた。
【００９１】
特に８００℃で測定した値により、摩耗試験におけるピンの損失体積が、本発明による合金では、２５〜３５％というＣｒ含分によって著しく低下可能なことが分かった。よって、Ｃｒを３０％有する本発明による装入物250326は８００℃で、損失体積が０．０４２±０．０１１ｍｍ3と低下し、６００℃でも０．０２６ｍｍ3へと低下した。これらはともに、ＮｉＣｒ２０ＴｉＡｌの損失体積の５０％以下である（（４ａ）からの各最大値）。３００℃では損失体積が０．２５８８ｍｍ3と、同様に（４ｂ）からの最大値を下回り、同様に２５℃でも、１．４１±０．０１８ｍｍ3である（力測定モジュール（ｎ））。よって、２５〜３５％というクロム含分は、高温下での摩耗について、特に有利である。
【００９２】
Ｃｏを１０％有する実験室用装入物250209の場合、８００℃での損失体積は、（４ａ）からの最大値を下回る０．１４４±０．０１２ｍｍ3に減少した。２５℃、３００℃、及び６００℃では、摩耗の増大は示されなかった。Ｃｏを３０％有する実験室用装入物250329の場合、８００℃での損失体積はここでも明らかに、（４ａ）からの最大値を下回る０．０６１±０．００５ｍｍ3に減少した。同様に、６００℃で（４ａ）からの最大値を下回る０．０２０ｍｍ3へと減少することが示された。２５℃において、Ｃｏを３０％有する実験室用装入物250329は、力測定モジュール（ｎ）により、０．９３±０．０２ｍｍ3への減少を示した。３００℃でさえ、この実験室用装入物は、０．２４４ｍｍ3と、参照用の装入物320776、及び250212と類似の摩耗性を示し、これはこの温度で明らかに、参照用装入物の320776、及び250212よりも高い損失体積を示したコバルト基合金のStellite 6とは対照的である。よってＣｏ含有実験室用装入物は、不等式（４ａ）を満たす。このため、選択的に、Ｃｏを添加することが有利である。コスト的な観点から、コバルトの選択的な含分は、０〜１５％の値に限定するのが有利である。
【００９３】
実験室用装入物の250330では、Ｃｏ２９％のものにさらに鉄を１０％添加することにより、８００℃における摩耗を０．０２１±０．００１ｍｍ3に低下させることができた。よって、鉄の選択的な含分は、０〜２０％であるのが有利である。
【００９４】
８００℃において測定した損失体積では、実験室用装入物の250325（Ｆｅ６．５％）、250206（Ｆｅ１１％）、及び250327（Ｆｅ２９％）により、摩耗試験におけるピンの損失体積が、Ｆｅ含分により著しく低下可能なことが分かり、よってこの損失体積は、両方の温度のいずれかで、ＮｉＣｒ２０ＴｉＡｌの損失体積の５０％以下（４ａ）であり、ここで最初の％が特に効果的である。２５℃、及び３００℃でも、Ｆｅ含分を有する合金により、不等式（４ｂ）は満たされる。特に３００℃では、合金はそれどころか３０％超、損失体積が低下した。よって、鉄の選択的な含分は、０〜２０％が有利である。鉄含分はまた、この合金について金属的なコストも低減させる。
【００９５】
図９では、表７からの様々な合金についてのピンの損失体積（８００℃、２０Ｎ、２時間、続いて１００Ｎで３時間、全て、滑り距離は１ｍｍ、２０Ｈｚで、力測定モジュール（ｎ）により測定）が、式（１）からのＣｒ＋Ｆｅ＋Ｃｏという合計とともに、非常に良好な耐摩耗性のためにプロットされている。８００℃での損失体積は、Ｃｒ＋Ｆｅ＋Ｃｏの合計が大きいほど小さくなっており、またその逆も言える。式Ｃｒ＋Ｆｅ＋Ｃｏ≧２６％であれば、本発明による合金において非常に良好な耐摩耗性の基準となる。
【００９６】
従来技術によるＮｉＣｒ２０ＴｉＡｌ合金である320776、及び250212は、Ｃｒ＋Ｆｅ＋Ｃｏの合計が、２０．３％及び／又は２０．２％であり、ともに２６％未満であり、非常に良好な耐摩耗性のための基準（４ａ）及び（４ｂ）を満たすが、特に、良好な高温耐摩耗性のための基準（４ａ）は満たさない。装入物250211、250214、250208、及び250210もまた、特に、良好な高温耐摩耗性のための基準（４ａ）を満たさず、Ｃｒ＋Ｆｅ＋Ｃｏの合計は、２０．４％、２０．２％、２０．３％、及び／又は２０．３％であり、これらは全て２６％未満である。Ｆｅ、及びＣｏが添加された、かつ／又はＣｒ含分を高めた装入物250325、250206、250327、250209、250329、250330、及び250326、特に、本発明による装入物250206は、８００℃で基準（４ａ）を満たし、一部ではそれどころかさらに、６００℃でも満たし、Ｃｒ＋Ｆｅ＋Ｃｏの合計は、２６．４％、３０．５％、４８．６％、２９．６％、５０．０％、５９．３％、及び／又は３０．３％であり、全て２６％超である。よってこれらは、非常に良好な耐摩耗性についての等式（１）を満たした。
【００９７】
耐熱性／耐クリープ性
表８には、耐力Ｒp0.2、及び引張強度Ｒmが、室温（ＲＴ）、６００℃、及び８００℃について、記入されている。さらに、測定した粒度、及びｆｈの値が記入されている。さらに最後の行には、不等式（５ａ）及び（５ｂ）からの最小値が記入されている。
【００９８】
図１０は、６００℃についての耐力Ｒp0.2及び引張強度Ｒmを示し、図１１は、８００℃についてのものを示す。大規模工業的に溶融した装入物の321863、321426、及び315828装入物は、６００℃での耐力Ｒp0.2について、８４１〜８８５ＭＰａの値、及び８００℃では４７２〜４８１ＭＰａの値を有していた。参照用の実験室用装入物250212は、大規模工業的な装入物と同様の分析により、アルミニウム含分が１．７５％とやや高く、これにより６００℃で８６６ＭＰａ、また８００℃で４９１ＭＰａと、耐力Ｒp0.2がやや大きくなった。
【００９９】
表８に示したように６００℃では、耐力Ｒp0.2が、全ての実験室用装入物（Ｌ）について、つまり本発明による装入物（Ｅ）についても、また全ての大規模工業的な装入物（Ｇ）についても、６５０ＭＰａ超であり、すなわち、基準（５ａ）は満たされていた。
【０１００】
表８に示したように８００℃では、耐力Ｒp0.2が、全ての実験室用装入物（Ｌ）について、つまり本発明による装入物（Ｅ）についても、また全ての大規模工業的な装入物（Ｇ）についても、３９０ＭＰａ超であり、すなわち不等式（５ｂ）は満たされていた。
【０１０１】
一定の鉄割合は、合金中においてコスト的な理由から、有利であり得る。Ｆｅを２９％有する装入物250327は、不等式（５ｂ）のみを辛うじて満たすに過ぎない。それと言うのも、実験室用装入物250212（参照用、Ｆｅを３％未満含有する大規模工業的な装入物に類似）、及び／又は大規模工業的な装入物、また本発明による装入物の250325（Ｆｅ６．５％）、250206（Ｆｅ１１％）、及び250327（Ｆｅ２９％）で観察されたように、Ｆｅの合金含分が増加するにつれて、引張試験において耐力Ｒp0.2が低下していくことが分かるからである（図１１も参照）。このため、選択的なＦｅ２０％という合金含分は、本発明による合金について上限と考えられる。
【０１０２】
実験室用装入物250212（参照用、大規模工業的な装入物に類似、Ｃｏ添加なし）、及び／又は大規模工業的な装入物、及び装入物の250209（Ｃｏ９．８％）、及び250329（Ｃｏ３０％）が示したように、９．８％というＣｏ含分が、８００℃での引張試験における耐力Ｒp0.2を５２６ＭＰａに高め、さらにＣｏを３０％に高めることにより、再度４８９ＭＰへとやや低下した（図１１も参照）。ここでは、基準（５ｂ）のみが満たされるだけではなく、特に高い耐熱性／耐クリープ性についての基準（５ｃ）も満たされる。本発明による合金においてＣｏ０％〜１５％という選択的な合金含分は、特に同時にＦｅを添加する場合、８００℃で３９０ＭＰａ超という耐力Ｒp0.2（５ｂ）を得るためには有利である。
【０１０３】
本発明による実験室用装入物250326は、Ｃｒ３０％を添加した場合に、耐力Ｒp0.2が８００℃での引張試験において４１５ＭＰａに減少し、これはまだ、３９０ＭＰａという最小値を明らかに超えていたことが分かった。このため、Ｃｒ３５％という合金含分は、本発明による合金について上限と考えられる。
【０１０４】
図１２には、耐力Ｒp0.2、並びに良好な耐熱性及び／又は耐クリープ性のために式（２）から算出されるｆｈが、８００℃での表８からの様々な合金についてグラフ化されている。測定精度の範囲においてｆｈは、８００℃での耐力と同様に上昇し、低下することが明らかに見て取れる。よってｆｈは、８００℃における耐力Ｒp0.2を記載する。０以上のｆｈが、充分な耐熱性及び／又は耐クリープ性を得るために必要であり、これは例えば特にＲp0.2＝３９１ＭＰａ（３９０ＭＰａよりもかろうじて大きな値）の装入物250327によって分かる。この装入物はｆｈ＝０．２３％で、同様に最小値０％よりもかろうじて大きな値を有する。本発明による合金の250206は、ｆｈ≧３％（２ｃ）であり、同時に不等式（５ｂ）を満たす。
【０１０５】
耐腐食性：
表９は、８００℃で、空気中で９６時間のサイクル６回、つまり合計５７６時間後の酸化試験後の比質量変化を示す。表９に記載されているのは、５７６時間後に剥離した酸化物の比全体質量変化、比正味質量変化、及び比質量変化である。従来技術のＮｉＣｒ２０ＴｉＡｌによる合金の例示的な装入物、装入物321426、及び250212は、比全体質量変化が９．６９及び／又は１０．８４ｇ／ｍ2であり、比正味質量変化が、７．８１及び／又は１０．５４ｇ／ｍ2であった。装入物321426は、僅かな剥離を示した。Ｃｒ含分が３０％に高められた本発明による装入物250326は、比全体質量変化が６．７４ｇ／ｍ2であり、比正味質量変化が６．８４ｇ／ｍ2であり、ＮｉＣｒ２０ＴｉＡｌ参照用合金の範囲を下回っていた。Ｃｒ含分を高めることにより、耐腐食性が改善される。よって、２５〜３５％というＣｒ含分が、本発明による合金の耐酸化性にとって、有利である。
【０１０６】
装入物250325（Ｆｅ６．５％）、250206（Ｆｅ１１％）、及び250327（Ｆｅ２９％）は、比全体質量変化が９．２６〜１０．９２ｇ／ｍ2であり、比正味質量変化が９．０５〜１０．６１ｇ／ｍ2であり、ＮｉＣｒ２０ＴｉＡｌ参照用合金の範囲にある。よって最大３０％というＦｅ含分は、耐酸化性に対して不利には作用しない。Ｃｏ含有装入物250209（Ｃｏ９．８％）、及び装入物250329 （Ｃｏ３０％）は、比全体質量変化が、１０．０５及び／又は９．９１ｇ／ｍ2であり、比正味質量変化が、９．８１及び／又は９．７１ｇ／ｍ2であり、これらは同様に、ＮｉＣｒ２０ＴｉＡｌの参照用合金の範囲にある。比全体質量変化が９．３２ｇ／ｃｍ2であり、比正味質量変化が８．９８ｇ／ｍ2である装入物250330（Ｃｏ２９％、Ｆｅ１０％）はちょうど同じように挙動する。よって最大３０％というＣｏ含分は、同様に耐酸化性に対して不利には作用しない。
【０１０７】
表５ｂに記載の合金全部が反応性元素として、耐腐食性を改善させるために貢献するＺｒを含有する。選択的に、さらなる反応性元素、例えばＹ、Ｌａ、Ｃｅ、セリウムミッシュメタル、Ｈｆを添加することができ、これらは同じ様に、その効果を改善させる。
【０１０８】
加工性
図１３は、JMatProにより算出した、従来技術によるＮｉＣｒ２０ＴｉＡｌ装入物の状態図を示す。９５９℃のソルバス温度Ｔｓγ’を下回ると、γ’相が例えば６００℃では２６％の割合で形成される。その場合、状態図は、５５８℃未満で、最大６４％の割合を有するＮｉ２Ｍ（Ｍ＝Ｃｒ）の形成を示す。しかしながらこの相は、この材料を用いる場合、実際に生じる使用温度と時間との組み合わせによっては観察されないため、考慮する必要はない。さらに、図１３はまた、様々な炭化物及び窒化物の存在領域を示すが、これらがこの濃度で熱間成形を妨げることはない。熱間成形は、ソルバス温度Ｔｓγ’を超えてのみ行うことができ、１３１０℃の固相線温度を充分に下回る温度範囲が、熱間成形のために利用されるため、１０２０℃以下であるべきである。
【０１０９】
このため表５ａ及び５ｂにおける合金のために、状態図を算出し、ソルバス温度Ｔｓγ’を表５ａに記入した。表５ａ、及び５ｂにおける組成のために、式（３）に従ってｆｖｅｒについての値も算出した。ｆｖｅｒは、ソルバス温度Ｔｓγ’が大きければ大きいほど大きくなる。表５ａにおける全ての合金（本発明による合金を含む）は、算出したソルバス温度Ｔｓγ’が１０２０℃以下であり、かつ基準（３ａ）：ｆｖｅｒ≦７％を満たす。不等式ｆｖｅｒ≦７％（３ａ）はすなわち、充分に大きな熱間成形領域、ひいては合金の良好な加工性を得るための、良好な基準である。
【０１１０】
本発明による合金「Ｅ」について特許請求した限界値は、それぞれ以下のように説明できる：
【０１１１】
Ｃｒ含分が少なすぎると、合金を使用する際にＣｒ濃度が腐食性雰囲気で非常に速く、臨界限度未満に低下し、このため連続した酸化クロム層がもはや形成され得ないことを意味する。よって、腐食耐性が改善された合金のためには、Ｃｒ２５％が、クロムについての下限である。Ｃｒ含分が高すぎると、ソルバス温度Ｔｓγ’が高くなり過ぎ、これにより加工性が明らかに悪化する。よって、上限は３５％と考えられる。
【０１１２】
チタンは、γ’相の形成促進によって９００℃までの範囲における温度で高温強度を向上させる。充分な強度を得るためには、少なくとも１．０％が必要である。チタン含分が高すぎると、ソルバス温度Ｔｓγ’が高くなり過ぎ、これにより加工性が明らかに悪化する。よって、上限は３．０％と考えられる。
【０１１３】
アルミニウムは、γ’相の形成促進によって９００℃までの範囲における温度で高温強度を向上させる。充分な強度を得るためには、少なくとも０．６％が必要である。アルミニウム含分が高すぎると、ソルバス温度Ｔｓγ’が高くなり過ぎ、これにより加工性が明らかに悪化する。よって、上限は２．０％と考えられる。
【０１１４】
炭素は、耐クリープ性を改善させる。良好な耐クリープ性のためには、Ｃ含分が少なくとも０．００５％必要である。炭素は最大０．１０％に制限される。それと言うのもこの元素は、この含分から、一次炭化物の過度の形成により、加工性を低下させるためである。
【０１１５】
少なくとも０．０００５％というＮの含分が、コスト的な理由から必要である。Ｎは、最大０．０５０％に制限される。それと言うのもこの元素は、粗大な炭窒化物の形成により、加工性を低下させるからである。
【０１１６】
リンの含分は、０．０３０％以下であるべきである。それと言うのもこの界面活性元素は、耐酸化性を損なうからである。リン含分が低すぎると、コストが上昇する。よってリン含分は、０．０００５％以上である。
【０１１７】
硫黄含分は、できるだけ低く調整すべきである。それと言うのも、この界面活性元素は、耐酸化性、及び加工性を損なうからである。よって、Ｓは最大０．０１０％と規定される。
【０１１８】
酸素含分は、合金が製造できることを保証するため、０．０２０％以下でなければならない。
【０１１９】
ケイ素含分が高すぎると、加工性を損なう。よってＳｉ含分は、０．７０％に制限される。
【０１２０】
マンガンは２．０％に制限される。それと言うのもこの元素は、耐酸化性を減少させるからである。
【０１２１】
非常に僅かなＭｇ含分及び／又はＣａ含分だけでも、硫黄の固定によって加工性が改善され、これにより低融点のＮｉＳ混晶の出現が回避される。高すぎる含分の場合、金属間Ｎｉ−Ｍｇ相及び／又はＮｉ−Ｃａ相が生じることがあり、加工性はさらに明らかに悪化する。よってＭｇ含分、及び／又はＣａ含分は、それぞれ最大０．０５％に制限される。
【０１２２】
モリブデンは最大２．０％に制限される。それと言うのもこの元素は、耐酸化性を低下させるからである。
【０１２３】
タングステンは最大２．０％に制限される。それと言うのもこの元素は、耐酸化性を同様に低下させ、鍛錬用合金においてあり得る炭素含分で、測定可能な有利な作用を耐摩耗性に対して有さないからである。
【０１２４】
ニオブは、高温強度を向上させる。比較的高い含分は、コストを著しく上昇させる。よってその上限は、０．５％と規定される。
【０１２５】
銅は最大０．５％に制限される。それと言うのもこの元素は、耐酸化性を低下させるからである。
【０１２６】
バナジウムは最大０．５％に制限される。それと言うのもこの元素は、耐酸化性を低下させるからである。
【０１２７】
鉄は、特に高温範囲において、耐摩耗性を向上させる。鉄はまた、コストも低下させる。よって鉄は選択的に０〜２０％、合金中に存在していてよい。鉄含分が高すぎると、特に８００℃での耐力が著しく低下する。よって、２０％が上限と考えられる。
【０１２８】
コバルトは、特に高温範囲において耐摩耗性、及び耐熱性／耐クリープ性を向上させる。よってコバルトは選択的に０〜２０％、合金中に存在していてよい。コバルト含分が高すぎると、コストが著しく上昇する。よって、２０％が上限と考えられる。
【０１２９】
必要に応じて、高温強度、及び耐酸化性を改善させるために、合金はＺｒを含有することもできる。その上限は、コスト的な理由から、Ｚｒ０．２０％と設定される。それと言うのも、Ｚｒが希土類元素だからである。
【０１３０】
必要に応じて、合金にはホウ素を添加することができる。それと言うのも、ホウ素は耐クリープ性を改善させるからである。よってその含分は、少なくとも０．０００１％存在するのが望ましい。同時に、この界面活性元素は、耐酸化性を悪化させる。よって、ホウ素は最大０．００８％と規定される。
【０１３１】
ニッケルは、オーステナイトマトリックスを安定化させ、そして耐熱性／耐クリープ性に貢献するγ’相を形成するために必要となる。ニッケル含分が３５％未満の場合、耐熱性／耐クリープ性は著しく低下するため、３５％が下限となる。
【０１３２】
Ｃｒ、Ｆｅ、及びＣｏの間に以下の関係式が満たされなければならない。これにより、実施例で説明したように、充分な耐摩耗性がもたらされるからである：
Ｃｒ＋Ｆｅ＋Ｃｏ≧２６％  （１）
ここでＣｒ、Ｆｅ、及びＣｏは、該当する元素の質量％濃度である。
【０１３３】
加えて、以下の関係式が満たされなければならない。これにより、より高温下での充分な強度がもたらされるからである：
ｆｈ≧０  （２ａ）
ただし、ｆｈ＝６．４９＋３．８８Ｔｉ＋１．３６Ａｌ−０．３０１Ｆｅ＋（０．７５９−０．０２０９Ｃｏ）Ｃｏ−０．４２８Ｃｒ−２８．２Ｃ  （２）
ここでＴｉ、Ａｌ、Ｆｅ、Ｃｏ、Ｃｒ、及びＣは、該当する元素の質量％濃度であり、ｆｈは％で記載されている。ｆｈについての限界値は、上記本文に詳細に説明された。
【０１３４】
必要に応じて、酸素親和性の元素、例えばイットリウム、ランタン、セリウム、ハフニウムを添加することにより、耐酸化性をさらに改善させることができる。これらの元素が酸化層へ一緒に組み込まれ、そこで粒界上で酸素の拡散経路をブロックすることによって、この改善は行われる。
【０１３５】
イットリウムの上限は、コスト的な理由から、０．２０％と設定される。それと言うのも、イットリウムが希土類元素だからである。
【０１３６】
ランタンの上限は、コスト的な理由から、０．２０％と設定される。それと言うのも、ランタンが希土類元素だからである。
【０１３７】
セリウムの上限は、コスト的な理由から、０．２０％と設定される。それと言うのも、セリウムが希土類元素だからである。
【０１３８】
Ｃｅ及び／又はＬａの代わりに、セリウムミッシュメタルを使用することもできる。セリウムミッシュメタルの上限は、コスト的な理由から、０．２０％と設定される。
【０１３９】
ハフニウムの上限は、コスト的な理由から、０．２０％と設定される。それと言うのも、ハフニウムが希土類元素だからである。
【０１４０】
必要に応じて、合金はタンタルを含有することもできる。それと言うのも、タンタルもまた、γ’相形成の促進によって、高温強度を上昇させるからである。比較的高い含分は、コストを著しく向上させる。それと言うのも、タンタルは希土類元素だからである。よってその上限は、０．６０％と規定される。
【０１４１】
Ｐｂは、最大０．００２％に制限される。それと言うのもこの元素は、耐酸化性、及び高温強度を低下させるからである。同じことは、Ｚｎ、及びＳｎについても当てはまる。
【０１４２】
さらに、Ｃｒ、Ｍｏ、Ｗ、Ｆｅ、Ｃｏ、Ｔｉ、Ａｌ、及びＮｂの間で以下の関係式が満たされなければならない。これにより、充分な加工性がもたらされるからである：
ｆｖｅｒ≦７  （３ａ）
ただし、ｆｖｅｒ＝３２．７７＋０．５９３２Ｃｒ＋０．３６４２Ｍｏ＋０．５１３Ｗ＋（０．３１２３−０．００７６Ｆｅ）Ｆｅ＋（０．３３５１−０．００３７４５Ｃｏ−０．０１０９Ｆｅ）Ｃｏ＋４０．６７Ｔｉ×Ａｌ＋３３．２８Ａｌ2−１３．６ＴｉＡｌ2−２２．９９Ｔｉ−９２．７Ａｌ＋２．９４Ｎｂ  （３）
ここでＣｒ、Ｍｏ、Ｗ、Ｆｅ、Ｃｏ、Ｔｉ、Ａｌ、及びＮｂは、該当する元素の質量％濃度であり、ｆｖｅｒは％で記載されている。ｆｈについての限界値は、上記本文に詳細に説明された。
【０１４３】
表１：DIN EN 10090に挙げられた、排気バルブ用ニッケル合金の組成。全ての記載は、質量％。
【表１】
0006370392.tif 000002
【０１４４】
表２：DIN EN 10090に挙げられた、排気バルブ用ニッケル合金の高温下での引張強度についての参照値（＋ＡＴは、溶体化処理：１０００〜１０８０℃  空気、又は水冷却、＋Ｐは、析出硬化：８９０〜７１０／１６時間  空気；1）ここに記載した値は、下方分布帯域に近い。
【表２】
0006370392.tif 000003
【０１４５】
表３：DIN EN 10090に挙げられた、排気バルブ用ニッケル合金の高温下での０．２％耐力についての参照値（＋ＡＴは、溶体化処理：１０００〜１０８０℃  空気、又は水冷却、＋Ｐは、析出硬化：８９０〜７１０／１６時間  空気；1）ここに記載した値は、下方分布帯域に近い。
【表３】
0006370392.tif 000004
【０１４６】
表４：DIN EN 10090に挙げられた、排気バルブ用ニッケル合金の高温下で１０００時間後のクリープ強度についての参照値（＋ＡＴは、溶体化処理：１０００〜１０８０℃  空気、又は水冷却、＋Ｐは、析出硬化：８９０〜７１０／１６時間  空気；1）これまで取得された分布領域の平均値
【表４】
0006370392.tif 000005
【０１４７】
表５ａ：大規模工業的、及び実験室用装入物の組成、第一部。全ての濃度は質量％（Ｔ：従来技術による合金、Ｅ：本発明による合金、Ｌ：実験室レベルで溶融させたもの、Ｇ：大規模工業的に溶融させたもの）
【表５−１】
0006370392.tif 000006
【０１４８】
表５ｂ：大規模工業的、及び実験室用装入物の組成、第二部。全ての記載は、質量％。Ｐ＝０．０００２％、Ｓｎ＜０．０１％、Ｓｅ＜０．０００３％、Ｔｅ＜０．０００１％、Ｂｉ＜０．００００３％、Ｓｂ＜０．０００５％、Ａｇ＜０．０００１％（Ｔ：従来技術による合金、Ｅ：本発明による合金、Ｌ：実験室レベルで溶融させたもの、Ｇ：大規模工業的に溶融させたもの）
【表５−２】
0006370392.tif 000007
【０１４９】
表６：粒度測定、及び硬化焼鈍（８５０℃、４時間／空気冷却に続いて、７００℃、１６時間の焼鈍／空気冷却）前（ＨＶ３０＿ｒ）、及びその後（ＨＶ３０＿ｈ）の、室温（ＲＴ）でのＨＶ３０硬度測定の結果、ＫＧ＝粒度。（Ｔ：従来技術による合金、Ｅ：本発明による合金、Ｌ：実験室レベルで溶融、Ｇ：大規模工業的に溶融）。
【表６】
0006370392.tif 000008
【０１５０】
表７：大規模工業的、及び実験室用装入物の、負荷２０Ｎ、滑り距離１ｍｍ、振動数２０Ｈｚ、及び空気中の水分は約４５％でのピンの摩耗体積（ｍｍ3）（Ｔ：従来技術による合金、Ｅ：本発明による合金、Ｌ：実験室レベルで溶融、Ｇ：大規模工業的に溶融；（ａ）第一測定系、（ｎ）第二測定系）。平均値±標準偏差が記載されている。標準偏差が記載されていない場合、これは個別の値である。
【表７】
0006370392.tif 000009
【０１５１】
表８：室温（ＲＴ）、６００℃、及び８００℃での引張試験の結果。変形速度は、Ｒp0.2で８．３３  １０-5１／ｓ（０．５％／分）、及びＲmで８．３３  １０-4１／ｓ（５％／分）であった；ＫＧ＝粒度。（Ｔ：従来技術による合金、Ｅ：本発明による合金、Ｌ：実験室レベルで溶融、Ｇ：大規模工業的に溶融）  *）測定に瑕疵あり
【表８】
0006370392.tif 000010
【０１５２】
表９：８００℃、空気中で５７６時間後の酸化試験の結果（Ｔ：従来技術による合金、Ｅ：本発明による合金、Ｌ：実験室レベルで溶融、Ｇ：大規模工業的に溶融）
【表９】
0006370392.tif 000011
【図面の簡単な説明】
【０１５３】
【図１】従来技術によるＮｉＣｒ２０ＴｉＡｌの装入物320776のピンの損失体積を、２０Ｎ、滑り距離１ｍｍ、２０Ｈｚで、力測定モジュール（ａ）により測定した試験温度の関係性として示す。２５℃及び３００℃での試験は１時間行い、６００℃及び８００℃での試験は１０時間行った。
【図２】従来技術によるＮｉＣｒ２０ＴｉＡｌの装入物320776、及び鋳造合金Stellite 6のピンの損失体積を、２０Ｎ、滑り距離１ｍｍ、２０Ｈｚで、力測定モジュール（ｎ）により測定した試験温度の関係性として示す。２５℃及び３００℃での試験は１時間行い、６００℃及び８００℃での試験は１０時間行った。
【図３】従来技術によるＮｉＣｒ２０ＴｉＡｌの装入物320776のピンの損失体積を、２０Ｎ、滑り距離１ｍｍ、２０Ｈｚで、力測定モジュール（ｎ）により測定した試験温度の関係性として示す。２５℃及び３００℃での試験は１時間行い、６００℃及び８００℃での試験は１０時間行った。さらに、２０Ｎで２時間＋１００Ｎ、５時間で８００℃での試験を行った。
【図４】表７からの様々な合金についてピンの損失体積を、２５℃で、２０Ｎ、滑り距離１ｍｍ、２０Ｈｚで力測定モジュール（ａ）及び（ｎ）により１時間後に測定。
【図５】表７からの様々な炭素含分を有する合金についてピンの損失体積を、ＮｉＣｒ２０ＴｉＡｌの装入物320776との比較で示し、２５℃で、２０Ｎ、滑り距離１ｍｍ、２０Ｈｚ、力測定モジュール（ａ）により１０時間後に測定。
【図６】表７からの様々な合金についてピンの損失体積を、３００℃で、２０Ｎ、滑り距離１ｍｍ、２０Ｈｚで力測定モジュール（ａ）及び（ｎ）により１時間後に測定。
【図７】表７からの様々な合金についてピンの損失体積を、６００℃で、２０Ｎ、滑り距離１ｍｍ、２０Ｈｚで力測定モジュール（ａ）及び（ｎ）により１０時間後に測定。
【図８】表７からの様々な合金についてのピンの損失体積を、８００℃で、２０Ｎ、２時間、続いて１００Ｎ、３時間で、滑り距離は全て１ｍｍ、２０Ｈｚで、力測定モジュール（ｎ）により測定。
【図９】表７からの様々な合金についてのピンの損失体積を、８００℃で、２０Ｎ、２時間、続いて１００Ｎ、３時間で、滑り距離は全て１ｍｍ、２０Ｈｚ、及び力測定モジュール（ｎ）により測定、式（１）からのＣｒ＋Ｆｅ＋Ｃｏの合計を伴う。
【図１０】表８からの合金について、６００℃での耐力Ｒp0.2及び引張強度Ｒm（Ｌ：実験室レベルで溶融、Ｇ：大規模工業的に溶融）。
【図１１】表８からの合金について、８００℃での耐力Ｒp0.2、及び引張強度Ｒm（Ｌ：実験室レベルで溶融、Ｇ：大規模工業的に溶融）。
【図１２】表８からの合金について、８００℃での耐力Ｒp0.2、及び式２により算出したｆｈ（Ｌ：実験室レベルで溶融、Ｇ：大規模工業的に溶融）。
【図１３】表からの従来技術による装入物321426の例による、ＮｉＣｒ２０ＴｉＡｌの温度に応じた、熱力学的平衡における相の量割合。
【図１】
0006370392.tif 000012
【図２】
0006370392.tif 000013
【図３】
0006370392.tif 000014
【図４】
0006370392.tif 000015
【図５】
0006370392.tif 000016
【図６】
0006370392.tif 000017
【図７】
0006370392.tif 000018
【図８】
0006370392.tif 000019
【図９】
0006370392.tif 000020
【図１０】
0006370392.tif 000021
【図１１】
0006370392.tif 000022
【図１２】
0006370392.tif 000023
【図１３】
0006370392.tif 000024